"親水性ポリマーと、置換ベンゾフェノン、キサントン、チオキサントンまたはアントラキノンを含むNorrishII型光開始剤と、70重量を超える担体液体と、を含む親水性コーティングを製造するためのコーティング配合物。前記NorrishII型光開始剤が、フェニル環の3位および/または4位の1つまたは複数の置換基を含む、請求項1に記載のコーティング配合物。前記NorrishII型光開始剤が、2-ベンゾイル安息香酸、3-ベンゾイル安息香酸、4-ベンゾイル安息香酸、3,3’,4,4’-ベンゾフェノンテトラカルボン酸、4-ベンゾイル-N,N,N,-トリメチルベンゼン-メタミニウムクロリド、2-ヒドロキシ-3-4-ベンゾイルフェノキシ-N,N,N-トリメチル-1-プロパナミニウムクロリド、2-ヒドロキシ-3-3,4-ジメチル-9-オキソ-9H-チオキサントン-2-イルオキシ-N,N,N-トリメチル-1-プロパナミニウムクロリド、チオキサントン-3-カルボン酸、チオキサントン-4-カルボン酸、アントラキノン2-スルホン酸、9,10-アントラキノン-2,6-ジスルホン酸、アントラキノン-2-スルホン酸、アントラキノン-2-カルボン酸およびナトリウム塩、カリウム塩、カルシウム塩、マグネシウム塩、鉄塩、銅塩および亜鉛塩などのこれらのこれらの光開始剤の塩の群から選択される、請求項1または2に記載のコーティング配合物。NorrishI型光開始剤も含む、請求項1から3のいずれか一項に記載のコーティング配合物。前記NorrishI型光開始剤が、ベンゾイン誘導体、メチロールベンゾインおよび4-ベンゾイル-1,3-ジオキソラン誘導体、ベンジルケタール、α,α-ジアルコキシアセトフェノン、α-ヒドロキシアルキルフェノン、a-アミノアルキルフェノン、アシルホスフィンオキシド、ビスアシルホスフィンオキシド、アシルホスフィンスルフィド、およびハロゲン化アセトフェノン誘導体からなる群から選択される、請求項4に記載のコーティング配合物。前記親水性ポリマーが、ポリラクタム、例えばポリビニルピロリドンPVP、ポリウレタン、アクリル酸およびメタクリル酸のホモポリマーおよびコポリマー、ポリビニルアルコール、ポリビニルエーテル、無水マレイン酸ベースのコポリマー、ポリエステル、ビニルアミン、ポリエチレンイミン、ポリエチレンオキシド、ポリカルボン酸、ポリアミド、ポリ無水物、ポリホスファゼン、セルロース系材料、例えばメチルセルロース、カルボキシメチルセルロース、ヒドロキシメチルセルロース、およびヒドロキシプロピルセルロース、ヘパリン、デキストラン、ポリペプチド、例えばコラーゲン、フィブリン、およびエラスチン、多糖、例えばキトサン、ヒアルロン酸、アルジネート、ゼラチン、およびキチン、ポリエステル、例えばポリラクチド、ポリグリコリド、およびポリカプロラクトン、ポリペプチド、例えばコラーゲン、アルブミン、オリゴペプチド、ポリペプチド、短鎖ペプチド、タンパク質、およびオリゴヌクレオチドおよびそのブレンドまたはコポリマーからなる群から選択される、請求項1から5のいずれか一項に記載のコーティング配合物。高分子電解質をさらに含む、請求項1から6のいずれか一項に記載のコーティング配合物。基材上に親水性コーティングを形成する方法であって、-請求項1から7のいずれか一項に記載のコーティング配合物を、物品の少なくとも1つの表面に塗布する工程と、-360秒未満の時間、前記コーティング配合物を硬化させる工程と、を含む方法。前記配合物に電磁放射線、好ましくは紫外線を照射することによって、硬化が行われる、請求項8に記載の方法。請求項1から7のいずれか一項に記載の親水性コーティング配合物を硬化することによって得られる、親水性コーティング。請求項10に記載の親水性コーティングに湿潤性流体を塗布することによって得られる、滑らかなコーティング。請求項10または11に記載の少なくとも1つの親水性コーティングまたは滑らかなコーティングを含む、物品。医療器具または部品である、請求項12に記載の物品。カテーテル、医療用管材料、ガイドワイヤー、ステント、または膜を含む、請求項13に記載の医療器具または部品。[実施例I~Vおよび比較例A~C][プライマーコーティング配合物]エタノールに以下の成分を溶解することによって、プライマー配合物を調製した。PTGL1000T-H2オリゴマーの合成は、国際公開第2007/065722号パンフレットに記述されている。[親水性コーティング配合物]重量に基づいて1:1の水/エタノール混合物に、以下の成分を溶解することによって、親水性コーティング配合物を調製した。[コーティングの塗布]直径14Frおよび長さ40cmを有する、Raumedicから供給されているPVCチューブをHarlandPCXcoater175/24でコーティングした。PVCチューブを最初に、プライマーコーティング配合物で浸漬コーティングし、表2のプライマーの浸漬プロトコルに従って硬化させた。続いて、親水性コーティング配合物を塗布し、親水性コーティングの浸漬プロトコルに従って硬化させた。塗布中の温度および湿度はそれぞれ21°C±2°Cおよび40±15であった。HarlandPCXcoater/175/24は、HarlandMedicalsystemsUVM400ランプを備えた。HarlandPCXcoater/175/24のランプの強度は平均で60mW/cm2であり、InternationalLightdetectorSED005989、InputOptic:W11521、フィルター:wbs32027794を備えたSolatellSolaSensor1を使用して測定された。インターネット:www.intl-light.comで入手可能なInternationalLightのIL1400A説明書を適用した。PCXコーターにおける適用パラメーターについては、表2を参照のこと。[試験方法][潤滑性試験]HarlandFTS5000摩擦試験機HFTで潤滑性試験を行った。プロトコルを選択した:HFT設定については表3を参照のこと。HarlandMedicalSystemsから市販の摩擦試験機パッド、P/N102692、FTS5000摩擦試験機パッド、0,1250,50,125,60デュロメーターを使用した。続いて、試験実施を作動した時に、目的の試験内容物を挿入した。ガイドワイヤーをカテーテルに挿入した後、カテーテルをホルダーに取り付けた。器具を目的の位置に揃え、カテーテルを脱イオン水に1分間浸した。水中で0にゲージングした後、開始を押してプロトコルを作動した。完了した後、データを保存した。フォースゲージからホルダーを取り除き、続いてホルダーからカテーテルを取り除いた。25回こすった後の摩擦係数COF測定値を用いて、コーティングの性能を評点付けする。COFは、測定された摩擦/クランプ力として定義される。COF<0.05は良好と判断される。COF0.05~0.1は高すぎると判断され;COF>0.1は悪いと判断される。[触感試験]湿潤した後に、指で穏やかにこすることによって、コーティングも評価した。硬化が不十分なコーティングは粘着物質を多く放出し、欠陥が容易に誘発される。[触感試験における評点]良好:こすった後またはHFT試験後に誘導される浸出成分、欠陥なし妥当:わずかに粘着性の触感として示されたいくらかの浸出成分、感知するのが難しい少数の欠陥あり悪い:明らかに粘着性の触感、コーティングがこすり取られた、または損傷を受けた部分として明らかに感知される欠陥あり非常に悪い:粘着性の塊で指が覆われ、多くの重篤な欠陥あり大部分の重篤なケースは、コーティングが水に溶解しないほど、コーティングの完全性が劣っている[実験結果]"